(57)【要約】【課題】高いせん断強度とエネルギー吸収力を両立する接着剤を提供する。【解決手段】（ａ）エポキシ樹脂、（ｂ）２官能の硬化剤、および（ｃ）硬化触媒を含む接着剤であって、ＪＩＳ  Ｋ６８６８に準拠して−４０℃で測定した接着体のくさび衝撃剥離強度が３ｋＪ／ｍ２以上である、接着剤。【選択図】なし【特許請求の範囲】
【請求項１】
（ａ）エポキシ樹脂、（ｂ）２官能の硬化剤、および（ｃ）硬化触媒を含む接着剤であって、ＪＩＳ  Ｋ６８６８に準拠して−４０℃で測定した接着体のくさび衝撃剥離強度が３ｋＪ／ｍ２以上である、接着剤。
【請求項２】
（ａ）エポキシ樹脂が（ａ１）２官能のエポキシ樹脂を含む、請求項１に記載の接着剤。
【請求項３】
（ａ）エポキシ樹脂が、（ａ１）２官能のエポキシ樹脂１００重量部に対し、（ａ２）３官能以上のエポキシ樹脂を０〜３０重量部含む、請求項２に記載の接着剤。
【請求項４】
（ａ１）２官能のエポキシ樹脂が、ビスフェノール型エポキシ樹脂、ビフェニル型エポキシ樹脂およびナフタレン型エポキシ樹脂からなる群より選択される少なくとも１つを含む、請求項２または３に記載の接着剤。
【請求項５】
（ａ２）３官能以上のエポキシ樹脂が、ノボラック型エポキシ樹脂、グリシジルアミン型エポキシ樹脂、およびナフタレン型エポキシ樹脂からなる群より選択される少なくとも１つを含む、請求項３に記載の接着剤。
【請求項６】
（ｂ）２官能の硬化剤がビスフェノール化合物またはビスクレゾール型化合物である、請求項１〜５のいずれか１項に記載の接着剤。
【請求項７】
（ｃ）硬化触媒がイミダゾール化合物またはアミンアダクト系化合物である、請求項１〜６のいずれか１項に記載の接着剤。
【請求項８】
請求項１〜７のいずれか１項に記載の接着剤からなる硬化層を、被着体１と被着体２との間に配置してなる積層体。
【請求項９】
前記硬化層のＤＭＡ法で２００℃で測定した貯蔵弾性率Ｅ’が５ＭＰａ以下であり、かつ、ＪＩＳ  Ｋ７１１３に準拠して２５℃で測定した伸び率が１５％以上である、
請求項８に記載の積層体。
【請求項１０】
被着体１と被着体２が異なる材料からなる、請求項８または９に記載の積層体。
【発明の詳細な説明】
【技術分野】
【０００１】
本発明は、接着剤に関する。詳しくは、高いせん断強度とエネルギー吸収力を両立する接着剤に関する。
【背景技術】
【０００２】
エポキシ樹脂は、その優れた接着性から、幅広い分野において接着剤の主成分として使用されている。エポキシ樹脂は、堅い一方で脆いため、熱膨張率や弾性率の異なる異種材の接着剤として用いる場合には、材料間で発生する応力を吸収できるようにする必要がある。
【発明の概要】
【発明が解決しようとする課題】
【０００３】
本発明は、高いせん断強度とエネルギー吸収力を両立する接着剤を提供することを目的とする。
【課題を解決するための手段】
【０００４】
本発明者らは、熱硬化性樹脂を主に直線方向に重合させてなる接着剤が、高いせん断強度とエネルギー吸収力を両立できることを見出し、本発明を完成した。
【０００５】
すなわち、本発明は、（ａ）エポキシ樹脂、（ｂ）２官能の硬化剤、および（ｃ）硬化触媒を含む接着剤であって、ＪＩＳ  Ｋ６８６８に準拠して−４０℃で測定した接着体のくさび衝撃剥離強度が３ｋＪ／ｍ２以上である接着剤に関する。
【０００６】
（ａ）エポキシ樹脂が（ａ１）２官能のエポキシ樹脂を含むことが好ましい。
【０００７】
（ａ）エポキシ樹脂が、（ａ１）２官能のエポキシ樹脂１００重量部に対し、（ａ２）３官能以上のエポキシ樹脂を０〜３０重量部含むことが好ましい。
【０００８】
（ａ１）２官能のエポキシ樹脂が、ビスフェノール型エポキシ樹脂、ビフェニル型エポキシ樹脂およびナフタレン型エポキシ樹脂からなる群より選択される少なくとも１つを含むことが好ましい。
【０００９】
（ａ２）３官能以上のエポキシ樹脂が、ノボラック型エポキシ樹脂、グリシジルアミン型エポキシ樹脂、およびナフタレン型エポキシ樹脂からなる群より選択される少なくとも１つを含むことが好ましい。
【００１０】
（ｂ）２官能の硬化剤がビスフェノール化合物またはビスクレゾール型化合物であることが好ましい。
【００１１】
（ｃ）硬化触媒がイミダゾール化合物またはアミンアダクト系化合物であることが好ましい。
【００１２】
また、本発明は、前記接着剤からなる硬化層を、被着体１と被着体２との間に配置してなる積層体に関する。
【００１３】
前記硬化層のＤＭＡ法で２００℃で測定した貯蔵弾性率Ｅ’が５ＭＰａ以下であり、かつ、ＪＩＳ  Ｋ７１１３に準拠して２５℃で測定した伸び率が１５％以上であることが好ましい。
【００１４】
前記積層体において、被着体１と被着体２が異なる材料からなることが好ましい。
【発明の効果】
【００１５】
本発明の接着剤は、エポキシ樹脂と２官能の硬化剤とが、主に直線方向（リニア）に重合することにより、熱可塑性樹脂の特性と熱硬化性樹脂の特性とを併せ持つ。よって、高いせん断強度とエネルギー吸収力を両立する。
【図面の簡単な説明】
【００１６】
【図１】実施例において伸び率の測定に用いた試験片の形状を示す。
【発明を実施するための形態】
【００１７】
＜＜接着剤＞＞
本発明は、（ａ）エポキシ樹脂、（ｂ）２官能の硬化剤、および（ｃ）硬化触媒を含む接着剤であって、ＪＩＳ  Ｋ６８６８に準拠して−４０℃で測定した接着体のくさび衝撃剥離強度が３ｋＪ／ｍ２以上である、接着剤に関する。
【００１８】
＜（ａ）エポキシ樹脂＞
エポキシ樹脂は、２官能の硬化剤と直線方向に重合できるエポキシ樹脂であれば特に限定されないが、（ａ１）２官能のエポキシ樹脂を含むことが好ましい。２官能のエポキシ樹脂としては、例えばカテコールジグリシジルエーテル、レゾルシンジグリシジルエーテル、ヒドロキノンジグリシジルエーテル、ｔ−ブチルヒドロキノンジグリシジルエーテル、２，５−ジ−ｔ−ブチルヒドロキノンジグリシジルエーテル、フタル酸ジグリシジルエステル等のべンゼン環を１個有する一核体芳香族ジエポキシ化合物；３，４−エポキシシクロヘキセニルメチル−３’，４’−エポキシシクロヘキセンカルボキシレート、リモネンジオキシド、ジシクロペンタジエンジオキシド等の脂環式ジエポキシ化合物；ビス（４−ヒドロキシフェニル）メタンジグリシジルエーテル、ビス（４−ヒドロキシフェニル）エタンジグリシジルエーテル、ビス（４−ヒドロキシフェニル）プロパンジグリシジルエーテル等のビスフェノール型エポキシ化合物及びこれらが部分縮合したオリゴマー混合物等のビスフェノール型エポキシ樹脂；テトラメチルビス（４−ヒドロキシフェニル）メタンジグリシジルエーテル、テトラメチルビス（４−ヒドロキシフェニル）エタンジグリシジルエーテル、テトラメチルビス（４−ヒドロキシフェニル）プロパンジグリシジルエーテル、テトラメチルビス（４−ヒドロキシフェニル）エーテルジグリシジルエーテル、ジメチルジ−ｔ−ブチルビス（４−ヒドロキシフェニル）スルフィドジグリシジルエーテル等の置換ビスフェノール型エポキシ化合物及びこれらが部分縮合したオリゴマー混合物等の置換ビスフェノール型エポキシ樹脂；その他、ビスフエノールフルオレン型エポキシ樹脂、ビスクレゾールフルオレン型エポキシ樹脂、ビフェニル型又はテトラメチルビフェニル型エポキシ樹脂、ジヒドロキシナフタレンのジグリシジルエーテル及びこれらが部分縮合したオリゴマー混合物（ナフタレン型エポキシ樹脂）；ジメチロールシクロヘキサンジグリシジルエーテル、１，４−シクロヘキサンジグリシジルエーテル、１，３−シクロヘキサンジグリシジルエーテル、１，２−シクロヘキサンジグリシジルエーテル、ジメチロールジシクロペンタジエンジグリシジルエーテル等の環状脂肪族アルコールのジエポキシ化合物；ヘキサヒドロフタル酸ジグリシジルエステル、ヘキサヒドロテレフタル酸ジグリシジルエステル等の環状脂肪族ジカルボン酸のジエポキシ化合物；１，４−ブタンジオールジグリシジルエーテル、１，６−ヘキサンジオールジグリシジルエーテル等の脂肪族アルコールのジエポキシ化合物；Ｅｐｉｋｏｔｅ８７１（商品名、三菱化学（株）製）、Ｅｐｉｋｏｔｅ８７２（商品名、三菱化学（株）製）等のダイマー酸を骨格とするエポキシ樹脂等の２官能のエポキシ樹脂を挙げることができる。これらのうち、硬化性の観点からビスフェノール型エポキシ樹脂、ビフェニル型エポキシ樹脂、ナフタレン型エポキシ樹脂が好ましい。
【００１９】
また、エポキシ樹脂は、（ａ２）３官能以上のエポキシ樹脂を含んでいてもよい。３官能以上のエポキシ樹脂を含むことにより、部分的に３次元架橋を行い耐熱性を向上させることができる。３官能以上のエポキシ樹脂としては、例えば、クレゾールノボラック型エポキシ樹脂、フェノールノボラック型エポキシ樹脂、フェノールビフェニレンノボラック型エポキシ樹脂、ビスフェノールＡノボラック型エポキシ樹脂等のノボラック型エポキシ樹脂、トリグリシジルイソシアヌレート、トリフェニルグリシジルエーテルメタン型エポキシ樹脂、更には、これらの臭素化ノボラック型エポキシ樹脂、臭素化エポキシ樹脂等の３官能型エポキシ樹脂、グリシジルアミン型エポキシ樹脂、テトラグリシジルメタキシレンジアミン型エポキシ樹脂、更には、これらの臭素化エポキシ樹脂等の４官能型エポキシ樹脂、ジシクロペンタジエン型エポキシ樹脂、キシリレン型エポキシ樹脂、テトラキスフェノールエタン型エポキシ樹脂、ナフタレン型エポキシ樹脂等の多官能エポキシ樹脂を挙げることができる。これらのうち、衝撃強度の観点から、ノボラック型エポキシ樹脂、グリシジルアミン型エポキシ樹脂、ナフタレン型エポキシ樹脂が好ましい。
【００２０】
２官能の硬化剤と主に直線方向に重合させるために、エポキシ樹脂は２官能のエポキシ樹脂を主成分とすることが好ましい。所定の性能を損なわない範囲で、２官能の硬化剤と３官能以上の硬化剤とを併用しても良いが、その場合の３官能以上のエポキシ樹脂の使用量は、２官能のエポキシ樹脂１００重量部に対し０〜３０重量部であることが好ましく、０〜２０重量部がより好ましく、０〜１０重量部がさらに好ましい。
【００２１】
＜（ｂ）２官能の硬化剤＞
２官能の硬化剤は、上記エポキシ樹脂と直線方向に重合できる硬化剤であれば特に限定されないが、例えばビスフェノール化合物、ビスクレゾール化合物、ビフェノール化合物、カテコール化合物、ハイドロキノン化合物が挙げられる。これらのうち、作業性や耐熱性の観点から、ビスフェノール化合物、ビスクレゾール化合物が好ましい。
【００２２】
ビスフェノール化合物としては、例えば、トラブロモビスフェノールＡ、テトラブロモビスフェノールＦ、ビスフェノールＡ、ビスフェノールＦ、ビスフェノールＳ、ビスフェノールＫ、ビスフェノールＡＤ、ビスフェノールＣ、ビスフェノールＡＦ等が挙げられる。これらのうち、ビスフェノールＡが好ましい。
【００２３】
ビスクレゾール化合物としては、例えばビスクレゾールフルオレンが挙げられる。
【００２４】
ビフェノール化合物としては、例えばテトラメチルビフェノール等が挙げられる。
【００２５】
カテコール化合物としては、例えば、メチルカテコール等が挙げられる。
【００２６】
ハイドロキノン化合物としては、例えば、メチルハイドロキノン等が挙げられる。
【００２７】
２官能の硬化剤の使用量は、エポキシ樹脂１００重量部におけるエポキシ価に対し、硬化剤中のフェノール性水酸基価が１：０．９〜１．１となる重量配合であることが好ましく、１：１の重量配合がより好ましい。
【００２８】
＜（ｃ）硬化触媒＞
（ｃ）硬化触媒は、エポキシ樹脂と２官能の硬化剤との硬化を触媒できれば特に限定されないが、例えば、イミダゾール化合物、アミンアダクト系化合物、有機リン系化合物等が挙げられる。これらのうちイミダゾール化合物、アミンアダクト系化合物が好ましい。イミダゾール化合物としては、例えば２，４−ジメチルイミダゾール、２−エチル−４−メチルイミダゾール、２−フェニル−４−メチルイミダゾール、イミダゾール、１−メチルイミダゾール、２−メチルイミダゾール、２−フェニルイミダゾール・イソシアヌル酸付加物等が挙げられる。
【００２９】
硬化触媒の使用量は、エポキシ樹脂１００重量部に対し０．１〜２０重量部であることが好ましく、０．５〜１０重量部がより好ましく、１〜８重量部がさらに好ましい。
【００３０】
＜その他の成分＞
本発明の接着剤は、（ａ）エポキシ樹脂、（ｂ）２官能の硬化剤、および（ｃ）硬化触媒に加えて、溶剤、無機フィラー、スペーサー、エラストマー、カップリング剤、消泡剤、表面調整剤等をさらに含有してもよい。
【００３１】
溶剤としては、例えば、エチレングリコールモノメチルエーテル、ジエチレングリコールモノメチルエーテル、シクロヘキサノン、シクロペンタノン、ジメチルアセトアミド、Ｎ−メチル−２−ピロリドン、メチルエチルケトン、酢酸エチル、プロピレングリコールモノエチルエーテルアセテート、イソホロン、エチレングリコールモノメチルエーテルアセテート、メチルイソブチルケトン、酢酸ブチル、ジメチルホルムアミド、エチレングリコールモノブチルエーテル、エチレングリコールモノブチルエーテルアセテートを挙げることができる。
【００３２】
溶剤を使用する場合の使用量は、エポキシ樹脂１００重量部あたり１０〜１０００重量部が好ましく、３０〜５００重量部がより好ましく、５０〜３００重量部がさらに好ましい。
【００３３】
無機フィラーは、流動性の制御、低線膨張係数の制御のために使用可能である。無機フィラーとしては、例えば、シリカ、アルミナ、チタニア、水酸化アルミニウム、マイカ等が挙げられる。これらは単独で用いてもよいし、２種以上を併用してもよい。これらの中では、流動性制御の観点から、シリカが好ましい。無機フィラーを使用する場合の使用量は、エポキシ樹脂１００重量部あたり０〜２０重量部が好ましく、０．１〜１０重量部がより好ましい。
【００３４】
スペーサーは、接着体の厚みを制御するために用いられる。スペーサーとしては、例えば、ソーダ石灰ガラスビーズ、ファイバー、樹脂ビーズ等が挙げられるが、スペーサーとしての使用に耐え得る所定の硬度と粒径を有していれば、無機フィラーとして使用される成分をスペーサーとして使用することもできる。これらは単独で用いても良いし、２種以上を併用しても良い。
【００３５】
スペーサーの粒子径は１〜２００μｍが好ましく、１０〜１５０μｍがより好ましい。スペーサーの粒子径が１μｍ未満であると、接着体の厚みを制御することが困難となることがあり、２００μｍを超えると、接着体の応力が大きくなりすぎることがある。
【００３６】
スペーサーの形状は、例えば、球状粒子、ファイバー状粒子等が挙げられる。これらの中では、粒子径制御が容易であることから、球状粒子が好ましい。
【００３７】
スペーサーを使用する場合の使用量は、エポキシ樹脂１００重量部あたり０．２〜１．５重量部が好ましく、０．５〜１重量部がより好ましい。
【００３８】
エラストマーは、接着体の強化のために用いられる。エラストマーとしては、例えばポリブタジエン、アクリルゴム、シリコンゴム等が挙げられる。これらは単独で用いても良いし、２種以上を併用しても良い。
【００３９】
エラストマーの形状は、例えば粒子状、コアシェル粒子状等が挙げられる。これらの中では、分散性及び強度に優れることから、コアシェル粒子状であることが好ましい。コアシェル型のエラストマーとしては、アクリロニトリル・ブタジエン共重合体系コアシェル型ゴム粒子、ブタジエン系コアシェル型ゴム粒子、シリコン系コアシェルゴム粒子などが挙げられる。
【００４０】
エラストマーを使用する場合の使用量は、エポキシ樹脂１００重量部あたり５〜３０重量部が好ましく、１０〜１５重量部がより好ましい。
【００４１】
カップリング剤は、エポキシ樹脂と無機フィラー、スペーサーの馴染みを向上するために用いられる。カップリングとしては、例えばγ−グリシドキシプロピルトリメトキシシラン、γ−グリシドキシプロピルトリエトキシシラン、β−（３，４−エポキシシクロヘキシル）エチルトリメトキシシラン、β−（３，４−エポキシシクロヘキシル）エチルトリエトキシシラン、ビニルトリメトキシシラン、ビニルトリエトキシシラン、メルカプトシラン、スルフィドシラン、ウレイドシラン、アミノシラン等のシランカップリング剤が挙げられる。
【００４２】
＜接着剤の製造方法＞
本発明の接着剤は、上述した各成分を混合して製造することができる。混合方法としては、例えばディスパーサー、ミキサー、混練機、ホモジェナイザー、３本ロール等が挙げられる。
【００４３】
＜くさび衝撃剥離強度＞
本発明の接着剤においては、エポキシ樹脂と２官能の硬化剤とが主に直線方向に重合し、部分的に３次元架橋を行ってもよい。よって、本発明の接着剤を硬化してなる接着体は、高いせん断強度とエネルギー吸収力を有する。接着剤を硬化した後の接着体の、ＪＩＳ  Ｋ６８６８に準拠して−４０℃で測定したくさび衝撃剥離強度は、３ｋＪ／ｍ２以上であり、１０ｋＪ／ｍ２以上が好ましく、２０ｋＪ／ｍ２以上がより好ましく、３０ｋＪ／ｍ２以上がさらに好ましい。また、接着剤を硬化した後の接着体の、ＪＩＳ  Ｋ６８６８に準拠して２５℃で測定したくさび衝撃剥離強度は、２０ｋＪ／ｍ２以上が好ましく、４０ｋＪ／ｍ２以上がより好ましい。
【００４４】
＜ガラス転移温度＞
本発明の接着剤の硬化物のガラス転移温度（Ｔｇ）は、６０〜１８０℃が好ましく、９０〜１１０℃がより好ましい。ガラス転移温度が６０℃未満であると、高温時の強度が低下する傾向があり、１８０℃を超えると、くさび衝撃剥離強度が低下する傾向がある。
【００４５】
＜＜積層体＞＞
本発明の積層体は、前記接着剤からなる硬化層を、被着体１と被着体２との間に配置してなるものである。被着体１と被着体２の材質としては、それぞれ、ガラス、鉄、アルミ、鋼、銅等の金属、炭素又はガラス繊維強化プラスチック、エンプラ等の樹脂が挙げられる。本発明の接着剤は、高いせん断強度とエネルギー吸収力を有し、材料間で発生する応力を吸収できるため、被着体１と被着体２が異なる材料からなる場合であっても接着を維持できる。被着体１と被着体２の組み合わせとしては、例えば、鉄とアルミ、炭素繊維強化プラスチックと鉄、炭素繊維強化プラスチックとアルミが挙げられる。
【００４６】
積層体は、被着体１上に前記接着剤を塗布し、塗布された接着剤に被着体２を張り合わせる工程１、および前記接着剤を硬化させる工程２からなる製造方法によって、製造できる。
【００４７】
工程１において接着剤の塗布方法としては、シリンジ等に充填した接着剤をエアーコンプレッサで塗布する方法（ディスペンサー法）等が挙げられる。工程２において、接着剤の硬化温度は、１２０〜２２０℃が好ましく、１５０〜２００℃がより好ましい。接着剤の硬化時間は３０〜４５分が好ましく、３０〜６０分がより好ましい。
【００４８】
本発明の部材において、前記接着剤からなる硬化層の厚みは、１〜２００μｍであることが好ましく、２０〜１５０μｍであることがより好ましい。接着層の厚みが１μｍ未満であると、接着不良となることがあり、２００μｍを超えると、接着層の応力が大きくなりすぎることがある。
【００４９】
＜貯蔵弾性率Ｅ’および伸び率＞
硬化層をＤＭＡ（動的粘弾性測定）法により、２００℃で測定した貯蔵弾性率Ｅ’は、５ＭＰａ以下が好ましく、かつ、ＪＩＳ  Ｋ７１１３に準拠して２５℃で測定した伸び率が１５％以上であることが好ましい。前記貯蔵弾性率Ｅ’が５ＭＰａを上回ると、硬化後の内部歪みが増加する傾向がある。前記伸び率が１５％未満では、くさび衝撃剥離強度が低くなる傾向がある。前記貯蔵弾性率Ｅ’は、４ＭＰａ以下がより好ましく、２ＭＰａ以下がさらに好ましい。また、前記伸び率は、３０％以上がより好ましく、４０％以上が更に好ましい。
【実施例】
【００５０】
以下、実施例を挙げて本発明を説明するが、本発明は以下の実施例に限定されない。以下、「％」は特記ない限り「重量％」を意味する。
【００５１】
（１）使用材料
（１−１）エポキシ樹脂
２官能性エポキシ樹脂（ビスフェノールＡ型エポキシ樹脂、ＹＮ１８２８Ｃ  Ｊｉａｎｇｓｕ  Ｋｕｍｈｏ  Ｙａｎｇｎｏｎｇ  Ｃｈｅｍｉｃａｌ  Ｃｏ．，Ｌｔｄ．製）
２官能性エポキシ樹脂（ビスフェノールＦ型エポキシ樹脂、ＹＤＦ８１７０Ｃ、新日鉄住金化学株式会社製）
３官能性エポキシ樹脂（グリシジルアミン型エポキシ樹脂、ＪＥＲ６３０、三菱化学株式会社製）
（１−２）硬化剤
ジシアンジアミド（ＤＩＣＹ、３官能、ＯＭＩＤＤＡ５、ピイ・ティ・アイ・ジャパン株式会社製）
ビスフェノールＡ（ＢｉｓＰ−Ａ、２官能、三井化学株式会社製）
ビスフェノールＡＰ（ＢｉｓＰ−ＡＰ、２官能、本州化学工業株式会社製）
ビスフェノールＨＴＧ（ＢｉｓＰ−ＨＴＧ、２官能、本州化学工業株式会社製）
ビスフェノールＦ（ＢｉｓＰ−Ｆ、２官能、本州化学工業株式会社製）
トリスフェノールＰＡ（ＴｒｉｓＰ−ＰＡ、３官能、本州化学工業株式会社製）
（１−３）硬化触媒
アミンアダクト系化合物（フジキュアー  ＦＸＥ−１０００、株式会社Ｔ＆Ｋ  ＴＯＫＡ製）
イミダゾール化合物（ノバキュア  ＮＶＨＸＡ３７９２、旭化成ケミカルズ株式会社製）
（１−４）エラストマー
アクリロニトリル・ブタジエン共重合体（Ｈｙｃａｒ  ＣＴＢＮ１３、ピイ・ティ・アイ・ジャパン株式会社製）
ブタジエン系コアシェル型ゴム粒子（ＫＡＮＥＡＣＥ  ＭＸ−２５７、株式会社カネカ製、３７重量％のゴム粒子と、６３重量％のビスフェノールＡ型２官能エポキシ樹脂を含む。）
（１−５）無機フィラー
疎水性フュームドシリカ（ＲＹ２００、日本アエロジル株式会社製）
（１−６）スペーサー
ガラスビーズ（ＧＢ７３１Ｂ、ポッターズ・バロティーニ株式会社製）
（１−７）被着体
鋼板（（株）エンジニアリングテストサービス製）
材質：ＪＩＳ  Ｇ３１４１  ＳＰＣＣ−Ｄ、
形状：引張剪断接着強度  １．６ｍｍ厚×２５ｍｍ幅×１２５ｍｍ長、
くさび衝撃剥離強度  ０．６ｍｍ厚×２０ｍｍ幅×９０ｍｍ長（曲げ加工）
Ｔ字剥離強度  ０．８ｍｍ厚×２５ｍｍ幅×１５０ｍｍ長
【００５２】
（２）評価方法
（２−１）くさび衝撃剥離強度
ＪＩＳ  Ｋ６８６８に準拠して測定した。
（２−２）ガラス転移温度
ＪＩＳ  Ｋ７１２１に準拠して測定した。
（２−３）貯蔵弾性率
ＪＩＳ  Ｋ７１９８に準拠して測定した。
（２−４）伸び率
図１に示す形状の試験片を用いてＪＩＳ  Ｋ７１１３に準拠して測定した。
（２−５）引張剪断接着強度
ＪＩＳ  Ｋ６８５０に準拠して測定した。
（２−６）Ｔ字剥離強度
ＪＩＳ  Ｋ６８５４−３に準拠して測定した。
【００５３】
（実施例１〜８、比較例１〜２）
常温で、表１の配合（重量部）により各成分をミキサーにより混合して接着剤を製造した。各接着剤を被着体１（鋼板）にディスペンサー法により塗布し、塗布した接着剤上に、さらに被着体２（鋼板）を貼り合わせた。その後、１８０℃、３０分の条件で接着剤を硬化させて積層体を得た。各積層体について、くさび衝撃剥離強度、ガラス転移温度、貯蔵弾性率、伸び率、引張剪断接着強度、Ｔ字剥離強度を測定した。その結果を表１に示す。
【００５４】
【表１】
2019194322.tif 000002
【００５５】
表１に示すように、比較例１〜２で作製した積層体はくさび衝撃剥離強度が低く、エネルギー吸収特性が十分ではなかった。これに対し、実施例１〜８で作製した積層体は２５℃だけではなく−４０℃という極低温においても高いくさび衝撃剥離強度を示した。比較例１の積層体は極めてもろく、−４０℃においてくさび衝撃剥離強度を解析できなかった。実施例１〜８で作製した積層体は伸び率、引張剪断接着強度、Ｔ字剥離強度に優れていた。
【図１】
2019194322.tif 000003